(57)【要約】【課題】従来知られている超撥水性および超撥油性表面と同等またはそれ以上の超撥水性および撥油性を有し、かつ、従来知られている超撥水性および撥油性表面より優れた熱と有機溶剤に対する耐久性を有する超撥水性および撥油性表面を有する物品とその製造方法を提供する。【解決手段】基材の表面に撥水性および撥油性を有する層を有する物品。前記撥水性および撥油性を有する層は、下層が疎水基を有するポリマーからなり、かつ微細な凹凸構造を有する撥水性層であり、上層がフッ素含有シランカップリング剤からなる撥油性層である。基材の表面に撥水性および撥油性を有する層を有する物品の製造方法。基材の表面に、疎水基を有するポリマーからなり、かつ微細な凹凸構造を有する撥水性層を設け、その上にフッ素含有シランカップリング剤からなる撥油性層を設けることを含む。【選択図】なし【特許請求の範囲】
【請求項１】
基材の表面に撥水性および撥油性を有する層を有する物品であって、
前記撥水性および撥油性を有する層は、下層が疎水基を有するポリマーからなり、かつ微細な凹凸構造を有する撥水性層であり、上層がフッ素含有シランカップリング剤からなる撥油性層である、前記物品。
【請求項２】
撥水性層が、分子内に疎水基を有する反応性モノマー又はオリゴマーを重合させて得られる、ポリマー層である請求項１に記載の物品。
【請求項３】
分子内に疎水基を有する反応性モノマー又はオリゴマーが、分子内に炭素数８〜２０のアルキル又はアルケニル基と、ピロール、チオフェン、アニリン、カルバゾール、フェノール又はビニル基とを有するモノマー又はオリゴマーである請求項２記載の物品。
【請求項４】
重合方法が、電解酸化重合である請求項２又は３記載の物品。
【請求項５】
フッ素含有シランカップリング剤が一般式（１）：
Ｆ3Ｃ−（ＣＦ2）n−（ＣＨ2）m−Ｓｉ（Ｏ−Ｒ）3
（但し、ｎは1〜11の整数であり、
ｍは1〜4の整数であり、
Ｒは炭素数１〜3のアルキル基である）
で表される請求項１〜４のいずれか１項に記載の物品。
【請求項６】
撥水性が、水に対する接触角が１５０°以上である請求項１〜５のいずれか１項に記載の物品。
【請求項７】
撥油性が、サラダ油に対する接触角が１００°以上である請求項１〜５のいずれか１項に記載の物品。
【請求項８】
基材の表面に撥水性および撥油性を有する層を有する物品の製造方法であって、
基材の表面に、疎水基を有するポリマーからなり、かつ微細な凹凸構造を有する撥水性層を設け、その上にフッ素含有シランカップリング剤からなる撥油性層を設けることを含む、前記物品の製造方法。
【請求項９】
撥水性層が、分子内に疎水基を有する反応性モノマー又はオリゴマーを重合させて得られる、請求項８に記載の製造方法。
【請求項１０】
分子内に疎水基を有する反応性モノマー又はオリゴマーが、分子内に炭素数８〜２０のアルキル又はアルケニル基と、ピロール、チオフェン、アニリン、カルバゾール、フェノール又はビニル基とを有するモノマー又はオリゴマーである請求項９記載の製造方法。
【請求項１１】
重合方法が、電解酸化重合又である請求項９又は１０記載の製造方法。
【請求項１２】
フッ素含有シランカップリング剤が一般式（１）：
Ｆ3Ｃ−（ＣＦ2）n−（ＣＨ2）m−Ｓｉ（Ｏ−Ｒ）3
（但し、ｎは1〜11の整数であり、
ｍは1〜4の整数であり、
Ｒは炭素数１〜3のアルキル基である）
で表される請求項８〜１１のいずれか１項に記載の製造方法。
【請求項１３】
撥油性層は、フッ素含有シランカップリング剤を溶媒に溶解および／または分散した溶液を、撥水性層に塗布し、溶媒を蒸発させることで形成する請求項８〜１２のいずれか１項に記載の製造方法。
【請求項１４】
前記溶液中のフッ素含有シランカップリング剤の濃度は、フッ素含有シランカップリング剤が0.03〜2分子の厚みになるように撥水性層上に被覆されるように設定する請求項１３に記載の製造方法。
【請求項１５】
溶媒の蒸発を常温で行い、その後に熱処理をすることなしに所望の撥油性を得る請求項１３または１４に記載の製造方法。
【請求項１６】
撥水性が、水に対する接触角が１５０°以上である請求項８〜１５のいずれか１項に記載の製造方法。
【請求項１７】
撥油性が、サラダ油に対する接触角が１００°以上である請求項８〜１６のいずれか１項に記載の製造方法。
【発明の詳細な説明】
【技術分野】
【０００１】
本発明は、撥水性および撥油性表面を有する物品およびその製造方法に関する。特に本発明は、水に対する接触角が１５０°以上である超撥水性および、サラダ油に対する接触角が１００°以上である撥油性を示す表面を有する物品とその製造方法に関する。
【背景技術】
【０００２】
従来、フラクタル構造の表面による超撥水性/撥油性の発現は辻井らの研究により可能であることが明らかになっている。
【０００３】
例えば、AKD(アルキルケテンダイマー)自己組織的にこのようなフラクタル構造を形成し超撥水性を示すことや、アルキルピロールを電解重合するとフラクタル構造を持つ超撥水性高分子膜が得られることも発見された。(Tsujii, et al., J. Phys. Chem., 100, 19512 (1996)（非特許文献１）;特開平８−３２３２８０号公報（特許文献１）;Yan, et al., Angew. Chem. Int. Ed., 44, 3453 (2005)（非特許文献２）)
【０００４】
九州大学の高原らは、フッ素化アルキル官能基被覆シリカナノ粒子の膜をTEOS(tetraethyl orthosilane)とコロイド状シリカとFOETES((heptadecafluoro-  1,1,2,2-tetrahydrodecyl) triethoxysilane)の3成分を原材料として一段階法で作製した。この膜は水に対して約150°の接触角、ドデカンに対して120°の接触角と優れた撥液性を示した。(cf. M. Hikita, et al., Langmuir, 21, 7299 (2005)（非特許文献３）)
【０００５】
また、フラクタルや微細凹凸構造を有する金属表面にフッ素系のリン酸エステル型界面活性剤を吸着することにより、撥油性表面が得らる。( Tsujii, et al., Angew. Chem. Int. Ed. Engl., 36, 1011 (1997)（非特許文献４）; 特開平9−279360号公報（特許文献２）)
【非特許文献１】Tsujii, et al., J. Phys. Chem., 100, 19512 (1996)
【非特許文献２】Yan, et al., Angew. Chem. Int. Ed., 44, 3453 (2005)
【特許文献１】特開平８−３２３２８０号公報
【非特許文献３】M. Hikita, et al., Langmuir, 21, 7299 (2005)
【非特許文献４】Tsujii, et al., Angew. Chem. Int. Ed. Engl., 36, 1011 (1997)
【特許文献２】特開平9−279360号公報
【発明の開示】
【発明が解決しようとする課題】
【０００６】
超撥水性および撥油性を物品の表面に付与することで、さまざまな新たな用途が生まれることが期待され、上記のような研究がなされており、超撥水性および撥油性という特性に関しては、ある程度のレベルの表面が得られるようになっている。しかし、これらの表面を実用する場合、実用に耐え得る耐久性、特に、熱と有機溶剤に対する耐久性を有することが要求されるが、これまでに知られている超撥水性および撥油性の表面は、この要求を満たすものではなく、実用化に到っていない。
【０００７】
そこで本発明は、従来知られている超撥水性および撥油性表面と同等またはそれ以上の超撥水性および撥油性を有し、かつ、従来知られている超撥水性および撥油性表面より優れた熱と有機溶剤に対する耐久性を有する超撥水性および撥油性表面を有する物品とその製造方法を提供することにある。
【課題を解決するための手段】
【０００８】
[請求項１]
基材の表面に撥水性および撥油性を有する層を有する物品であって、
前記撥水性および撥油性を有する層は、下層が疎水基を有するポリマーからなり、かつ微細な凹凸構造を有する撥水性層であり、上層がフッ素含有シランカップリング剤からなる撥油性層である、前記物品。
[請求項２]
撥水性層が、分子内に疎水基を有する反応性モノマー又はオリゴマーを重合させて得られる、ポリマー層である請求項１に記載の物品。
[請求項３]
分子内に疎水基を有する反応性モノマー又はオリゴマーが、分子内に炭素数８〜２０のアルキル又はアルケニル基と、ピロール、チオフェン、アニリン、カルバゾール、フェノール又はビニル基とを有するモノマー又はオリゴマーである請求項２記載の物品。
[請求項４]
重合方法が、電解酸化重合である請求項２又は３記載の物品。
[請求項５]
フッ素含有シランカップリング剤が一般式（１）：
Ｆ3Ｃ−（ＣＦ2）n−（ＣＨ2）m−Ｓｉ（Ｏ−Ｒ）3
（但し、ｎは1〜11の整数であり、
ｍは1〜4の整数であり、
Ｒは炭素数１〜3のアルキル基である）
で表される請求項１〜４のいずれか１項に記載の物品。
[請求項６]
撥水性が、水に対する接触角が１５０°以上である請求項１〜５のいずれか１項に記載の物品。
[請求項７]
撥油性が、サラダ油に対する接触角が１００°以上である請求項１〜５のいずれか１項に記載の物品。
[請求項８]
基材の表面に撥水性および撥油性を有する層を有する物品の製造方法であって、
基材の表面に、疎水基を有するポリマーからなり、かつ微細な凹凸構造を有する撥水性層を設け、その上にフッ素含有シランカップリング剤からなる撥油性層を設けることを含む、前記物品の製造方法。
[請求項９]
撥水性層が、分子内に疎水基を有する反応性モノマー又はオリゴマーを重合させて得られる、請求項８に記載の製造方法。
[請求項１０]
分子内に疎水基を有する反応性モノマー又はオリゴマーが、分子内に炭素数８〜２０のアルキル又はアルケニル基と、ピロール、チオフェン、アニリン、カルバゾール、フェノール又はビニル基とを有するモノマー又はオリゴマーである請求項９記載の製造方法。
[請求項１１]
重合方法が、電解酸化重合又である請求項９又は１０記載の製造方法。
[請求項１２]
フッ素含有シランカップリング剤が一般式（１）：
Ｆ3Ｃ−（ＣＦ2）n−（ＣＨ2）m−Ｓｉ（Ｏ−Ｒ）3
（但し、ｎは1〜11の整数であり、
ｍは1〜4の整数であり、
Ｒは炭素数１〜3のアルキル基である）
で表される請求項８〜１１のいずれか１項に記載の製造方法。
[請求項１３]
撥油性層は、フッ素含有シランカップリング剤を溶媒に溶解および／または分散した溶液を、撥水性層に塗布し、溶媒を蒸発させることで形成する請求項８〜１２のいずれか１項に記載の製造方法。
[請求項１４]
前記溶液中のフッ素含有シランカップリング剤の濃度は、フッ素含有シランカップリング剤が0.03〜2分子の厚みになるように撥水性層上に被覆されるように設定する請求項１３に記載の製造方法。
[請求項１５]
溶媒の蒸発を常温で行い、その後に熱処理をすることなしに所望の撥油性を得る請求項１３または１４に記載の製造方法。
[請求項１６]
撥水性が、水に対する接触角が１５０°以上である請求項８〜１５のいずれか１項に記載の製造方法。
[請求項１７]
撥油性が、サラダ油に対する接触角が１００°以上である請求項８〜１６のいずれか１項に記載の製造方法。
【発明の効果】
【０００９】
本発明によれば、従来知られている超撥水性および撥油性表面より優れた熱と有機溶剤に対する耐久性を有する超撥水性および撥油性表面を有する物品とその製造方法を提供することができる。
【発明を実施するための最良の形態】
【００１０】
本発明は、基材の表面に撥水性および撥油性を有する層を有する物品であって前記撥水性および撥油性を有する層は、下層が疎水基を有するポリマーからなり、かつ微細な凹凸構造を有する撥水性層であり、上層がフッ素含有シランカップリング剤からなる撥油性層である。以下、本発明の物品について物品の製造方法と合わせて説明する。
【００１１】
本発明の物品とその製造方法に用いる基材は、特に制限はない。本発明における基材は、表面としては、十分な撥水性および撥油性を示さない有機物又は無機物表面が挙げられるが、電気伝導性を有するものならば何でもよく、金属表面又は電導性高分子表面がより好ましい。ここで金属としては、亜鉛、ニッケル、鉄、アルミニウム又はこれらの合金、ステンレス等が挙げられる。
【００１２】
基材の表面に撥水性および撥油性を有する層を有する物品の製造方法は、
（１）基材の表面に、疎水基を有するポリマーからなり、かつ微細な凹凸構造を有する撥水性層を設け、
（２）その上、即ち撥水性層の上にフッ素含有シランカップリング剤からなる撥油性層を設けることを含む。
【００１３】
撥水性層は、疎水基を有するポリマーからなり、かつ微細な凹凸構造を有するものであるが、このような撥水性層は、例えば、分子内に疎水基を有する反応性モノマー又はオリゴマーを重合させることで得られる。分子内に疎水基を有する反応性モノマー又はオリゴマーとしては、アルキル基、アルケニル基に代表される疎水基と重合性基とを有する重合性モノマー及びそのオリゴマーが挙げられる。ここで、疎水基としては、良好な撥水性を得るという観点から炭素数８〜２０のアルキル又はアルケニル基が好ましい。
【００１４】
重合性基としては、酸化重合性基、例えばピロール、チオフェン、アニリン、カルバゾール、フェノール又はビニル基が挙げられる。従って、より好ましいモノマー又はオリゴマーとしては炭素数８〜２０のアルキル又はアルケニル基とピロール、チオフェン、アニリン、カルバゾール、フェノール又はビニル基とを有するモノマー又はオリゴマーが挙げられる。
【００１５】
更に好ましい反応性モノマーとしては次式（１）、（２）、（３）、（４）、（５）、（６）又は（７）で表わされる化合物が挙げられる。
【００１６】
【化１】
2007196383.tif 000002
式中、Ｒ1、Ｒ2、Ｒ3、Ｒ4、Ｒ5、Ｒ6 及びＲ7 は炭素数８〜２０のアルキル又はアルケニル基を示すが、炭素数８〜２０のアルキル基が特に好ましい。
【００１７】
これらの反応性モノマー及びオリゴマーは一種を用いてもよく、また二種以上を組み合せて用いてもよく、例えば疎水基の炭素数の異なるモノマーを組み合せて用いてもよい。更に同じ分子内に疎水基が複数あってもよい。
【００１８】
基材表面において前記反応性モノマー又はオリゴマーを重合させる手段としては、前記モノマーを触媒等を用いて重合させる方法、電解酸化重合及び電解還元重合が挙げられるが、基材表面で選択的に重合させるという観点及び微細な凹凸構造を形成するという観点から電解酸化重合が好ましい。
【００１９】
電解酸化重合は、例えば撥水性を付与するための基材を電極として用い、電解液中に前記反応性モノマー又はオリゴマーを添加して、常法に従って行えばよい。ここで、電解液としてはアセトニトリル等が挙げられ、同時に使用する電解質としてはｐ−トルエンスルホン酸ナトリウム等が挙げられ、印加する電圧は５Ｖ以上とするのが好ましい。
【００２０】
前記の如くして基材表面上で重合体が形成されると、当該表面は微細な凹凸構造を呈し、優れた撥水性を示すようになる。その凹凸構造の幅及び高さの範囲は１０nm〜８００μｍ、特に５０nm〜３００μｍが好ましく、その構造は均一でなくともよい。また、凹凸構造の形状は特に限定されるものではなく、鱗片状、角柱状、円柱状、角錐状、円錐状、針状などのいずれであってもよい。更に、それらの形状が複雑に組み合わさってできた、２以上３未満のフラクタル次元をもつフラクタル構造又は自己アファイン構造であってもよい。
【００２１】
次いで、上記のようにして得られた撥水性層の上にフッ素含有シランカップリング剤からなる撥油性層を設ける。
【００２２】
フッ素含有シランカップリング剤は、例えば、一般式（１）：
Ｆ3Ｃ−（ＣＦ2）n−（ＣＨ2）m−Ｓｉ（Ｏ−Ｒ）3
（但し、ｎは１〜１１の整数であり、
ｍは１〜４の整数であり、
Ｒは炭素数１〜３のアルキル基である）
で表される化合物であることができる。
【００２３】
上記フッ素含有シランカップリング剤の具体例としては、例えば、トリエトキシ-1H,1H,2H,2H-トリデカフルオロ-オクチルシラン、ヘプタデカフルオロデシル-トリメトキシシランを挙げることが出来る。さらに、フッ素含有シランカップリング剤としては、例えば、ＣＦ3(ＣＦ2)4ＣＨ2ＣＨ2Ｓｉ(ＯＣ2Ｈ5)3、ＣＦ3(ＣＦ2)4ＣＨ2ＣＨ2ＳｉＣＨ3(ＯＣ2Ｈ5)2、ＣＦ3(ＣＦ2)7ＣＨ2ＣＨ2Ｓｉ(ＯＣ2Ｈ5)3、ＣＦ3ＣＦ2ＣＨ2ＣＨ2Ｓｉ(ＯＣ3Ｈ7)3、ＣＦ3(ＣＦ2)2ＣＨ2ＣＨ2Ｓｉ(ＯＣ3Ｈ7)3、ＣＦ3(ＣＦ2)4ＣＨ2ＣＨ2ＳｉＣＨ3(ＯＣ3Ｈ7)2、ＣＦ3(ＣＦ2)5ＣＨ2ＣＨ2ＳｉＣＨ3(ＯＣ3Ｈ7)2、ＣＦ3(ＣＦ2)7ＣＨ2ＣＨ2ＳｉＣＨ3(ＯＣ3Ｈ7)2などのパーフルオロアルキルアルキレンアルコキシシラン化合物が挙げられる。
【００２４】
撥油性層の形成は、フッ素含有シランカップリング剤を溶媒に溶解および／または分散した溶液を、撥水性層に塗布し、溶媒を蒸発させることで行うが、安定して耐久性に優れた撥油性層を形成するという観点から好ましい溶媒は、例えば、アセトニトリル、アセトン、ヘキサン、エタノール、メタノール、メチルアルコール、エチルアルコール、ｎ−プロピルアルコール、イソプロピルアルコール、エチレングリコール、エチレングリコールモノメチルエーテル、エチレングリコールモノエチルエーテル、ジエチレングリコールモノメチルエーテル、ジエチレングリコールモノエチルエーテルから選択することが出来る。
【００２５】
溶液中のフッ素含有シランカップリング剤の濃度は、フッ素含有シランカップリング剤が0.03〜2分子の厚みになるように撥水性層上に被覆されるように設定することが、安定して耐久性に優れた撥油性層を形成するという観点から好ましい。具体的には、フッ素含有シランカップリング剤を0.3〜19mMの濃度で含有する溶液を調製し、これを用いることができる。
【００２６】
上記溶液を用いて撥油性層を形成することで、溶媒の蒸発を常温で行い、その後に熱処理をすることなしに所望の撥油性を得ることができる。
【００２７】
本発明の物品が有する、撥水性および撥油性を有する層は、撥水性が、水に対する接触角が１５０°以上であり、好ましくは１５５°以上である。また、本発明の物品が有する、撥水性および撥油性を有する層は、撥油性が、サラダ油に対する接触角が１００°以上である、好ましくは１２０°以上、さらに好ましくは１３５°以上である。撥水性の測定および撥油性の測定は、後述の試験方法に示す。
【実施例】
【００２８】
以下、本発明を実施例によりさらに詳細に説明する。
【００２９】
試験方法
（１）撥水性の測定
撥水表面の蒸留水に対する接触角は光学式接触角計（協和界面科学社製、ＣＡ−Ａ）を用いて測定した。すなわち図1（ａ）、（ｂ）に示すように試験試料１を上記光学式接触角計の試料台２に置き、液滴滴下用のシリンジ３に蒸留水０．５ccを入れ、シリンジ３の針の先に直径が１mmの液滴４を作った。液滴４と試験試料１の間を約１cmに保ち、シリンジ３に振動を与えて針先の液滴４を試験試料１の上に落下させた。液滴４を落下させた後、液滴４と試験試料１との間の接触角（θ）を測定した。
【００３０】
（２）撥油性の測定
撥油表面のサラダ油に対する接触角は光学式接触角計（協和界面科学社製、ＣＡ−Ａ）を用いて測定した。すなわち図1（ａ）、（ｂ）に示すように試験試料１を上記光学式接触角計の試料台２に置き、液滴滴下用のシリンジ３にサラダ油０．５ccを入れ、シリンジ３の針の先に直径が１mmの液滴４を作った。液滴４と試験試料１の間を約１cmに保ち、シリンジ３に振動を与えて針先の液滴４を試験試料１の上に落下させた。液滴４を落下させた後、液滴４と試験試料１との間の接触角（θ）を測定した。
【００３１】
実施例１
ポリアルキルピロール膜の電気化学的合成は1-n-オクタデシルピロール 5 mMとp-トルエンスルホン酸ナトリウム 0.5 mMのアセトニトリル溶液を用いて一定の反応条件下（印加電圧22.5 V、印加時間60分、室温、1気圧）で行った。得られた膜の撥水性は接触角測定を行って評価した。最も撥水性の高いポリアルキルピロール膜は電子顕微鏡(SEM)観察を行った。最も撥水性の高い膜はCAが154°の超撥水性を示した。その膜の表面はSEMで観察したところ、図2に示すような突起物が緻密に並ぶ、という興味深い表面形状を持つことが分かった。
【００３２】
実施例２
実施例１で作製したポリアルキルピロール膜表面上を、トリエトキシ-1H,1H,2H,2H-トリデカフルオロ-オクチルシランやヘプタデカフルオロデシル-トリメトキシシランのアセトニトリル溶液で浸したあと、室温で乾燥させてフッ素材料層を形成した。一定の分子層になるように、1平方cmの見かけ面積に種々の量(0.03〜19ナノmol)のトリエトキシ-1H,1H,2H,2H-トリデカフルオロ-オクチルシランやヘプタデカフルオロデシル-トリメトキシシランのアセトニトリル溶液を用いて実験を行った。純水とサラダ油に対する接触角を図3、4に示す。
【００３３】
実施例３
まず、実施例2で作製した膜の耐熱性を調べるために、実施例２のヘプタデカフルオロデシル-トリメトキシシランの0.6層（図4）を形成させたポリアルキルピロール膜を、真空乾燥機中で25℃(室温)から120℃までの高温に1時間さらした後、水とサラダ油の接触角を調べた。
【００３４】
次に、耐溶媒性を調べるために、実施例２のヘプタデカフルオロデシル-トリメトキシシランの0.6層（図4）を形成させたポリアルキルピロール膜をアセトン、エタノール、水、アセトニトリルにそれぞれ10分間浸した。その後、水に浸したものはアセトンで洗浄し自然乾燥させ、それ以外のものは洗浄せずに自然乾燥させた。このとき、アセトンでポリアルキルピロール膜がはがれないよう慎重に洗浄した。乾燥後、水とサラダ油の接触角測定を行った。これらの結果を図5，6に示す。これらの結果から、本発明になる超撥水／撥油性物品は耐熱性および耐溶剤性を有することが分かる。
【００３５】
シラン液体を希釈することなくそのまま用いて検討した結果を以下に示す。
【００３６】
参考例１
ヘプタデカフルオロデシルトリメトキシシランの場合：
1) 実施例１で作製したポリアルキルピロール膜表面について、水とサラダ油の接触角を測定。
2)アセトンで表面を洗浄・乾燥後、溶媒で希釈することなしにヘプタデカフルオロデシルトリメトキシシランを数μl滴下した。
3)滴下後、再びアセトンで洗浄・乾燥後、真空乾燥機中で熱を加え、室温に戻した後に水とサラダ油の接触角を測定した。
4)加える熱の温度および熱を加える時間を変化させ、条件によって接触角がどのように変化するかを調べた。結果を図7および8に示す。
【００３７】
参考例２
トリエトキシ-1H,1H,2H,2H-トリデカフルオロ-n-オクチルシランの場合:
1) 実施例１で作製したポリアルキルピロール膜表面について、水とサラダ油の接触角を測定。
2)アセトンで表面を洗浄・乾燥後、溶媒で希釈することなしにトリエトキシ-1H,1H,2H,2H-トリデカフルオロ-n-オクチルシランを数μl滴下した。
3)滴下後、再びアセトンで洗浄・乾燥後、真空乾燥機中で熱を加え、室温に戻した後に水とサラダ油の接触角を測定した。
4)加える熱の温度および熱を加える時間を変化させ、条件によって接触角がどのように変化するかを調べた。結果を図9および10に示す。
【産業上の利用可能性】
【００３８】
本発明は、種々の物品に対して、実用レベルの耐久性を有する超撥水性および撥油性を付与することができ、種々の分野で利用可能である。
【図面の簡単な説明】
【００３９】
【図１】光学式接触角計を用いた撥水性の測定方法の説明図。
【図２】ポリアルキルピロール膜の電子顕微鏡写真。
【図３】トリエトキシ-1H,1H,2H,2H-トリデカフルオロ-n-オクチルシランの量と水・サラダ油の接触角との関係(実施例2の結果)。
【図４】ヘプタデカフルオロデシルトリメトキシシランの量と水・サラダ油の接触角との関係(実施例2の結果)。
【図５】熱処理温度と水・サラダ油の接触角の関係(実施例3の結果)。
【図６】溶媒処理前後の水・サラダ油の接触角(斜線は処理前、白色は処理後の接触角) (実施例3の結果)。
【図７】熱処理の温度と水(上図)・サラダ油(下図)の接触角の関係(熱処理の時間は1時間)(参考例1の結果)。
【図８】熱処理の時間と水(上図)・サラダ油(下図)の接触角の関係(熱処理の温度は120℃) (参考例1の結果)。
【図９】熱処理の温度と水(上図)・サラダ油(下図)の接触角の関係(熱処理の時間は1時間) (参考例2の結果)。
【図１０】熱処理の時間と水(上図)・サラダ油(下図)の接触角の関係(熱処理の温度は120℃) (参考例2の結果)。
【図１】
2007196383.tif 000003
【図３】
2007196383.tif 000004
【図４】
2007196383.tif 000005
【図５】
2007196383.tif 000006
【図６】
2007196383.tif 000007
【図７】
2007196383.tif 000008
【図８】
2007196383.tif 000009
【図９】
2007196383.tif 000010
【図１０】
2007196383.tif 000011
【図２】
2007196383.tif 000012